(57)【要約】【課題】  軽量化を図るとともに、優れた断熱性と遮音性を得ることができる焼成建材及びその製造方法を提供する。【解決手段】  成形体の原料の主成分に粘土及び／又ははい土を用い、この主成分１００重量部に対し、ガラス粉を２０〜３０重量部配合し、このガラス粉が配合された原料を用いて内部に中空部２を有する焼成建材の成形体４を成形し、この成形体４の中空部２にガラス粉と発泡剤を充填し、ガラス粉と発泡剤が充填された焼成建材の成形体４を９００〜１０００℃で焼成することによって実現する。【選択図】      図１
2006321108.tif 000002
【特許請求の範囲】
【請求項１】
粘土及び／又ははい土を成形して得られる成形体の内部に中空部が形成され、
前記中空部は、発泡体が充填され、
前記発泡体が充填された前記成形体は、焼成されることを特徴とする焼成建材。
【請求項２】
前記発泡体は、ガラス紛と発泡剤から構成され、該発泡剤が発泡して形成される発泡ガラスであることを特徴とする請求項１に記載の焼成建材。
【請求項３】
前記成形体は、粘土及び／又ははい土を主成分とし、該主成分１００重量部に対し２０〜３０重量部のガラス粉が配合されることを特徴とする請求項１又は２に記載の焼成建材。
【請求項４】
前記成形体は、１又は２以上のガス抜き孔が設けられていることを特徴とする請求項１，２又は３に記載の焼成建材。
【請求項５】
粘土及び／又ははい土にガラス粉を配合する工程と、
該ガラス粉が配合された粘土及び／又ははい土を、内部に空間を有する中空構造の成形体に成形する工程と、
前記成形体の空間にガラス粉と発泡剤とを充填する工程と、
前記ガラス粉と発泡剤が充填された成形体を９００〜１０００℃で焼成する工程とからなることを特徴とする焼成建材の製造方法。
【発明の詳細な説明】
【技術分野】
【０００１】
本発明は、焼成建材及びその製造方法に係り、特に軽量性とともに優れた断熱性と遮音性を有する焼成建材及びその製造方法に関する。
【背景技術】
【０００２】
従来、レンガ、タイル、瓦などの焼成建材は、ビルや家屋などの建造物の外装や屋根に用いられるため、図５の（ａ）に示すような中実構造（内部に空間を有しない構造）を有し、機械的強度が大きく、丈夫で長持ちする焼成建材５０が採用されていた。この焼成建材５０は、近年において、機械的強度が大きく、丈夫で長持ちすることの他に、さらに作業性改善や省エネルギーなどの観点から軽量化が求められるようなり、図５の（ｂ）及び（ｃ）に示すような中空構造（内部に空間を有する構造）の焼成建材が開発された。ここで、図５の（ｂ）には、中央部に一つの中空構造部６５を有する焼成建材６０が示され、図５の（ｃ）には、三つの中空構造部７５，７５，７５を有する焼成建材７０が示されている（例えば、特許文献１参照。）。
【０００３】
しかし、快適な生活環境の実現を望む者が増加している今日においては、焼成建材には、さらに上記特性の他に断熱性や遮音性が要求されるようになってきた。
【０００４】
この焼成建材の断熱性や遮音性は、焼成建材に用いられる材料の物性によって特性が左右される。一方、この焼成建材の断熱性や遮音性は、焼成建材に同一材料を用いても、図５の（ａ）、（ｂ）及び（ｃ）に示される焼成建材の構造によっては、断熱性や遮音性の特性に差が生じることもある。例えば、同一材料からなる中空構造を有する焼成建材と中実構造の焼成建材とを比べると、中空構造部では空気を介して熱の伝導や音を伝播するため、中実構造部と比べこれらの速度は小さいことから、中空構造を有する焼成建材は中実構造の焼成建材と比べて断熱性や遮音性に優れている。
【特許文献１】特開平４−１７９５０３号公報（第１頁  第２図）
【発明の開示】
【発明が解決しようとする課題】
【０００５】
このように、中空構造を有する焼成建材は中実構造の焼成建材と比べて、軽量化を図ることができ、断熱性や遮音性に優れているものが得られる。
【０００６】
しかしながら、中空構造を有する焼成建材の断熱性は、中空構造部に空気が存在しているため、初期に断熱性がよくても、やがては、この空気が対流し、この対流により熱が伝わるので、断熱性が低下するという問題を有している。
【０００７】
また、中空構造を有する焼成建材の遮音性は、共鳴する周波数の存在により低下するという問題を有している。
【０００８】
本発明の目的は、軽量化を図るとともに、優れた断熱性と遮音性を得ることができる焼成建材及びその製造方法を提供することにある。
【課題を解決するための手段】
【０００９】
本発明は、前記課題を解決するためになされたもので、請求項１の発明は、粘土及び／又ははい土を成形して得られる成形体の内部に中空部が形成され、前記中空部は、発泡体が充填され、該発泡体が充填された前記成形体は、焼成されることを構成の特徴とする。この構成により、焼成建材の内部に中空部が形成され、この中空部に発泡体が充填される。
【００１０】
請求項２の発明は、請求項１に記載の発泡体が、ガラス紛と発泡剤から構成され、該発泡剤が発泡して形成される発泡ガラスであることを構成の特徴とする。この構成により、細かい気泡を含んだ発泡ガラスが焼成建材の中空部に充填される。
【００１１】
ここで、発泡剤には、木炭、石灰石（炭酸カルシウム）、消石灰（水酸化カルシウム）、炭酸ナトリウム、炭酸マグネシウムなどを１種又は２種以上用いるのが好ましい。また、ガラス粉は、ガラスをボールミルなどで粉砕し、所定の大きさの範囲に調整したものが用いられる。そして、ガラスは、資源活用の観点から、リサイクルされた廃ガラス、例えばガラス瓶、窓ガラスの廃材、スクラップされたガラスなどを用いるのが好ましい。
【００１２】
さらに、請求項３の発明は、請求項１又は２に記載の成形体は、粘土及び／又ははい土を主成分とし、該主成分１００重量部に対し２０〜３０重量部のガラス粉が配合されることを構成の特徴とする。この構成により、焼成建材は、９００〜１０００℃で焼成されても、十分な機械的強度が確保される。
【００１３】
ここで、主成分の粘土及び／又ははい土（素地土ともいう）１００重量部に対し、ガラス粉を２０〜３０重量部配合するとしたのは、ガラス粉が２０重量部を下回ると、外周構造部４を焼成する温度が１０００℃を超えてしまい、省エネルギー化や装置の長寿命化を図る上で好ましくないからである。一方、ガラス粉が３０重量部を上回ると、焼成後の外周構造部４（焼成建材１０の本体部分）の機械的強度が低下してしまうからである。
【００１４】
また、請求項４の発明は、請求項１，２又は３に記載の成形体は、１又は２以上のガス抜き孔が設けられていることを構成の特徴とする。この構成により、中空部で発泡剤が発泡する際に発生したガスが、中空部からガス抜き孔を経て成形体の外部に排出される。
【００１５】
請求項５の発明は、粘土及び／又ははい土にガラス粉を配合する工程と、該ガラス粉が配合された粘土及び／又ははい土を、内部に空間を有する中空構造の成形体に成形する工程と、前記成形体の空間にガラス粉と発泡剤とを充填する工程と、前記ガラス粉と発泡剤が充填された成形体を９００〜１０００℃で焼成する工程とからなることを構成の特徴とする。この構成により、中空構造を有し、その中空構造部分に発泡ガラスが生成される焼成建材が、９００〜１０００℃の焼成温度で焼成される。
【発明の効果】
【００１６】
本発明に係る焼成建材によれば、焼成建材の内部に中空構造部（中空部）を有し、この中空部に断熱性及び遮音性に優れた発泡ガラスが充填されているため、軽量化を図ることができるとともに、優れた断熱性と遮音性を得ることができる。
【００１７】
また、本発明に係る焼成建材の製造方法によれば、内部に中空構造部（中空部）を有し、この中空部に断熱性及び遮音性に優れた発泡ガラスが充填されている焼成建材が、９００〜１０００℃の焼成温度で得られる。そして、この焼成建材は、軽量化を図ることができるとともに、優れた断熱性と遮音性を得ることができる。
【発明を実施するための最良の形態】
【００１８】
本発明は、成形体の原料の主成分に粘土及び／又ははい土を用い、この主成分１００重量部に対し、ガラス粉を２０〜３０重量部配合し、このガラス粉が配合された原料を用いて内部に中空部を有する焼成建材の成形体を成形し、この成形体の中空部にガラス粉と発泡剤を充填し、ガラス粉と発泡剤が充填された焼成建材の成形体を９００〜１０００℃で焼成することによって実現される。
【実施例】
【００１９】
以下、本発明の実施形態に係る焼成建材の一実施例について、図１に基づいて詳しく説明する。
【００２０】
図１は、本発明の実施例に係る焼成建材の斜視図が示されており、（ａ）は中空部に発泡体が充填されていない状態の図であり、（ｂ）は中空部に発泡体が充填されている状態の図であり、（ｃ）は（ｂ）のＡ−Ａ方向の断面図である。
【００２１】
図１において、１０は焼成建材であり、この焼成建材１０は中空部２と成形体としての外周構造部４とから構成されている。中空部２は焼成建材１０の内部に設けられた空間領域（中空構造部）であり、この中空構造部に発泡体３が充填されている。そして、中空部２は、上下方向が開口部になっており、中空部２の周囲を外周構造部４が取り囲んでいる。この外周構造部４は、焼成建材１０の本体を構成している。
【００２２】
焼成建材１０の中空部２に充填される発泡体３は、発泡ガラスである。発泡ガラスは、ガラス粉に適量配合された発泡剤が加熱されて、発泡することによって得られる。この発泡ガラスは、ガラスの内部に細かい気泡（空孔）が多数存在するため、軽量性、断熱性及び遮音（防音）性に優れている。
【００２３】
ここで、発泡剤には、木炭、石灰石（炭酸カルシウム）、消石灰（水酸化カルシウム）、炭酸ナトリウム、炭酸マグネシウムなどを１種又は２種以上用いるのが好ましい。また、ガラス粉は、ガラスをボールミルなどで粉砕し、所定の大きさの範囲（粒度範囲）に調整したものが用いられる。そして、ガラスは、資源活用の観点から、リサイクルされた廃ガラス、例えばガラス瓶、窓ガラスの廃材、スクラップされたガラスなどを用いるのが好ましい。なお、発泡体３の原料には、成形粘結剤や顔料などを必要に応じて配合してもよい。
【００２４】
この発泡体３は、後述する焼成温度にて中空部２に充填されたガラス粉の一部が外周構造部４に融着されるため、外周構造部４に保持されている。
【００２５】
外周構造部４は、焼成建材１０の本体部分であり、主に焼成建材１０の機械的強度や耐熱性などの機能を担っている。この外周構造部４は、粘土及び／又ははい土（素地土ともいう）を主成分とし、この主成分１００重量部に対し、ガラス粉が２０〜３０重量部配合され、図１の（ａ）に示す形状に成形され、後述する温度で焼成して得られる。ここで、粘土及び／又ははい土は、例えばレンガやタイルなどの焼成建材の原料に用いられる材料で、外周構造部４（焼成建材１０の本体）の主成分を形成している。そして、この主成分の粘土及び／又ははい土１００重量部に対し、ガラス粉を２０〜３０重量部配合するとしたのは、ガラス粉が２０重量部を下回ると、外周構造部４を焼成するための温度が１０００℃を超えてしまい、省エネルギー化や装置の長寿命化を図る上で好ましくないからである。一方、ガラス粉が３０重量部を上回ると、外周構造部４（焼成建材１０の本体）、すなわち焼成建材１０の機械的強度が低下してしまうからである。
【００２６】
この焼成建材１０は、図２に示すような手順（Ｓ１〜Ｓ５）の製造方法によって得られる。
【００２７】
先ず、Ｓ１において、焼成建材１０の本体部分である外周構造部４の原料は、粘土及び／又ははい土などの主成分にガラス粉その他の配合剤を、ガラス原料、ガラス粉の大きさ（粒度範囲）、焼成温度、焼成時間などを考慮しながら所定の配合割合で加え、公知のミキサーにより混合調整される。
【００２８】
次に、Ｓ２において、混合調整された原料は、押出し法、プレス法、鋳込み法、彫塑法などの公知の方法により、例えば、図１の（ａ）に示す形状に成形される。この成形された外周構造部４（成形体）、すなわち焼成建材１０の本体は、焼成前に乾燥される。
【００２９】
そして、Ｓ３において、この外周構造部４は棚板（図示省略）の上に載せられ、中空部２に前述したガラス粉と発泡剤が、例えば、図１の（ｂ）に示すように充填され、焼成前の焼成建材１０が形成される。この焼成前の焼成建材１０は、公知の雰囲気炉（焼成炉）（図示省略）に運ばれる。
【００３０】
次に、Ｓ４において、焼成炉に運ばれた焼成前の焼成建材１０は、焼成炉内の温度９００〜１０００℃で所定の時間、例えば３０〜１２０分間保持され、焼成される。ここで、焼成建材１０の焼成温度は、本実施例においては、９００〜１０００℃であり、従来のレンガなどを焼成する温度１２００〜１３００℃と比べて低くなっている。これは、前述したように外周構造部（焼成建材の本体）４の主成分１００重量部に対し、ガラス粉を２０〜３０重量部配合したため、焼成温度を低下させても、焼成建材１０は十分な機械的強度を確保することができるからである。
【００３１】
最後に、Ｓ５において、焼成後冷却された焼成建材１０は焼成炉から外部へ運び出され、棚板（図示省略）が取り外され、図１の（ｂ）に示す焼成建材１０が得られる。
【００３２】
このように、本実施例に係る焼成建材及びその製造方法によれば、焼成建材は、焼成建材の内部に中空構造部を有し、この中空構造部（中空部）に断熱性及び遮音性に優れた発泡ガラスが充填されているため、軽量化を図るとともに、優れた断熱性と遮音性を得ることができる。そして、この焼成建材は、９００〜１０００℃の温度で焼成して得られるため、省エネルギー化や装置の長寿命化を図る上においても効果的である。
【００３３】
次に、本発明の実施形態に係る焼成建材の他の実施例について、図３に基づいて詳しく説明する。
【００３４】
図３は、本発明の他の実施例に係る焼成建材の断面図が示されており、（ａ）は中空部に発泡体が充填されていない状態の図であり、（ｂ）は中空部に発泡体が充填されている状態の図である。
【００３５】
図３において、２０は焼成建材であり、この焼成建材２０は中空部２２と、成形体としての外周構造部２４、上蓋部２６、及び下蓋部２８とから構成されている。中空部２２は焼成建材２０の内部の空間領域（中空構造部）であり、この中空構造部に発泡体２３が充填されている。そして、中空部２２の周りは成形体としての外周構造部２４（焼成建材２０の本体）で取り囲まれ、中空部２２の上部開口部２５は成形体としての上蓋部２６により覆われ、中空部２２の下部開口部２７は成形体としての下蓋部２８により覆われている。
【００３６】
また、上蓋部２６には、ガス抜き孔２９，２９が２ヶ所設けられている。このガス抜き孔２９は、発泡剤が発泡する際に発生するガスを抜くためのものであり、このガス抜きの効果により焼成建材２０は、一体化されやすくなる。なお、ガス抜き孔２９は、上蓋部２６に限らず、外周構造部２４又は下蓋部２８に設けてもよい。また、ガス抜き孔２９は、本実施例においては２ヶ所であるが、これに限らず１又は３ヶ所以上であってもよい。
【００３７】
ここで、焼成建材２０は、前述した焼成建材１０とは、上蓋部２６と下蓋部２８が設けられている以外は同じもので構成され、図２に示す製造方法と同じ方法にて得られる。そこで、以下の焼成建材２０の説明において、上蓋部２６と下蓋部２８以外の説明は省略する。
【００３８】
焼成建材２０の上蓋部２６は、粘土及び／又ははい土（素地土ともいう）を主成分とし、この主成分の粘土及び／又ははい土１００重量部に対し、ガラス粉が２０〜３０重量部配合され、外周構造部２４と同じ原材料で構成され、所定の形状に成形される。この上蓋部２６は、中空部２２の上部開口部２５を密閉するために用いられ、図３に示すように、対向する外周構造部２４と同じ平面形状を有している。そして、上蓋部２６は、前述したガラス粉と発泡剤が中空部２２に充填された後、上部開口部２５を密閉するために水ガラスなどの接着剤を介して外周構造部２４に接着される。なお、下蓋部２８は、前述したガラス粉と発泡剤が中空部２２に充填される前に、上蓋部２６と同様に、水ガラスなどの接着剤を介して外周構造部２４に予め接着されている。
【００３９】
そして、この焼成建材２０は、前述した焼成条件と同じ条件によって焼成され、外周構造部２４と上蓋部２６及び下蓋部２８とが接合され、一体化される。ここで、上蓋部２６の厚さは特に限定していないが、焼成建材２０全体の厚さ又は機械的強度などを考慮して適宜決定するのが好ましい。
【００４０】
なお、下蓋部２８は、焼成建材２０の製造の手間を考慮して、上蓋部２６に用いられる原料と同じ原料を用い、形状も上蓋部２６と同じ形状に成形するのが好ましい。
【００４１】
このように、本実施例に係る焼成建材及びその製造方法によれば、焼成建材は一体化構造のものが得られて機械的強度や美観などが確保されるとともに、軽量で、かつ優れた断熱性と遮音性を有する焼成建材を得ることができる。
【００４２】
なお、本実施例の焼成建材は、機械的強度や美観などが確保されるために、焼成建材の本体と上蓋部と下蓋部とを一体化した構造を有しているが、必ずしもこれに限定されるものでなく、例えば機械的強度や美観などが強く要求されない場合には、上蓋部なしの焼成建材であってもよい。そして、この上蓋部なしの焼成建材には、焼成建材の本体と下蓋部とが予め一体成形されているものを用いてもよい。
【００４３】
次に、本発明の実施形態に係る焼成建材の別の他の実施例について、図４に基づいて詳しく説明する。
【００４４】
図４は、本発明の他の実施例に係る焼成建材の断面図が示されており、（ａ）は中空部に発泡体が充填されていない状態の図であり、（ｂ）は中空部に発泡体が充填されている状態の図である。
【００４５】
図４において、３０は焼成建材であり、この焼成建材３０は中空部３２と、成形体としての外周構造部３４、上蓋部３６及び下蓋部３８とから構成されている。中空部３２は焼成建材３０の内部の空間領域（中空構造部）であり、この中空構造部に発泡体３３が充填されている。そして、中空部３２の周りは成形体としての外周構造部３４（焼成建材３０の本体）で取り囲まれ、中空部３２の上部開口部３５は成形体としての上蓋部３６により覆われ、中空部３２の下部開口部３７は成形体としての下蓋部３８により覆われている。
【００４６】
また、上蓋部３６には、ガス抜き孔３９，３９が２ヶ所設けられている。このガス抜き孔３９は、発泡剤が発泡する際に発生するガスを抜くためのものであり、このガス抜きの効果により焼成建材３０は、一体化されやすくなる。なお、ガス抜き孔３９は、上蓋部３６に限らず、外周構造部３４又は下蓋部３８に設けてもよい。また、ガス抜き孔３９は、本実施例においては２ヶ所であるが、これに限らず１又は３ヶ所以上であってもよい。
【００４７】
ここで、焼成建材３０は、前述した焼成建材１０及び２０とは、上蓋部３６と下蓋部３８が設けられている以外は同じもので構成され、図２に示す製造方法と同じ方法にて得られる。そこで、以下の焼成建材３０の説明において、上蓋部３６と下蓋部３８以外の説明は省略する。
【００４８】
焼成建材３０の上蓋部３６は、粘土及び／又ははい土（素地土ともいう）を主成分とし、この主成分１００重量部に対し、ガラス粉が２０〜３０重量部配合され、外周構造部３４と同じ原材料で構成され、所定の形状に成形される。この上蓋部３６は、中空部３２の上部開口部３５を密閉するために用いられる。そのため、上蓋部３６の形状は、上蓋部３６を上部開口部３５に挿入することができる限界の大きさまで近づけた形状が好ましい。この上蓋部３６は、前述したガラス粉と発泡剤が中空部３２に充填された後、上部開口部３５を密閉するために上部開口部３５に嵌挿される。なお、下蓋部３８は、前述したガラス粉と発泡剤が中空部３２に充填される前に、上蓋部３６と同様に、下部開口部３７に予め嵌挿される。そして、この焼成建材３０は、前述した焼成条件と同じ条件によって焼成され、外周構造部３４と上蓋部３６及び下蓋部３８とが中空部３２に充填されたガラス粉により融着されて接合され、一体化される。
【００４９】
ここで、上蓋部３６の厚さは特に限定しないが、焼成建材３０全体の厚さ又は機械的強度などを考慮して適宜決定するのが好ましい。また、この上蓋部３６は、図４の（ｂ）に示すように、外周構造部３４の上面３４ａと同一平面を形成するように中空部３２に嵌挿されるとよい。なお、下蓋部３８は、焼成建材２０の製造の手間を考慮して、上蓋部３６に用いられる原料と同じ原料を用い、形状も上蓋部３６と同じ形状に成形するのが好ましい。そして、この下蓋部３８は、図４の（ｂ）に示すように、外周構造部３４の底面３４ｂと同一平面を形成するように中空部３２に嵌挿されるとよい。
【００５０】
このように、本実施例に係る焼成建材及びその製造方法によれば、焼成建材は一体化構造のものが得られて機械的強度や美観などが確保されるとともに、軽量で、かつ優れた断熱性と遮音性を有する焼成建材を得ることができる。
【００５１】
なお、本実施例の焼成建材は、機械的強度や美観などが確保されるために、焼成建材の本体と上蓋部と下蓋部とを一体化した構造を有しているが、必ずしもこれに限定されるものでなく、例えば機械的強度や美観などが強く要求されない場合には、上蓋部なしの焼成建材であってもよい。そして、この上蓋部なしの焼成建材には、焼成建材の本体と下蓋部とが予め一体成形されているものを用いてもよい。
【図面の簡単な説明】
【００５２】
【図１】本発明の実施例に係る焼成建材の斜視図を示し、（ａ）は中空部に発泡体が充填されていない状態の図であり、（ｂ）は中空部に発泡体が充填されている状態の図であり、（ｃ）は（ｂ）のＡ−Ａ方向の断面図である。
【図２】本発明の他の実施例に係る焼成建材の製造方法の手順を示した図である。
【図３】本発明の他の実施例に係る焼成建材の断面図を示し、（ａ）は中空部に発泡体が充填されていない状態の図であり、（ｂ）は中空部に発泡体が充填されている状態の図である。
【図４】本発明のさらに他の実施例に係る焼成建材の断面図を示し、（ａ）は中空部に発泡体が充填されていない状態の図であり、（ｂ）は中空部に発泡体が充填されている状態の図である。
【図５】従来の焼成建材の斜視図を示し、（ａ）は中実構造の図であり、（ｂ）及び（ｃ）は中空構造の図である。
【符号の説明】
【００５３】
２，２２，３２………中空部
３，２３，３３………発泡体
４，２４，３４………外周構造部（焼成建材の本体）
１０，２０，３０……焼成建材
２６，３６……………上蓋部
２８，３８……………下蓋部
２９，３９……………ガス抜き孔
【図１】
2006321108.tif 000003
【図２】
2006321108.tif 000004
【図３】
2006321108.tif 000005
【図４】
2006321108.tif 000006
【図５】
2006321108.tif 000007